(57)【特許請求の範囲】
【請求項１】
環状オレフィン樹脂と、ワックスと、構造中に二重結合を含むセグメントを有する樹脂とを混合されて作製されたオイルレストナーであって、前記二重結合を有する樹脂は、環化ポリイソプレンあるいは環化ポリブタジエンであり、かつ、前記環状オレフィン樹脂と前記構造中に二重結合を持つ樹脂との混合比が１００：３〜５：１００であることを特徴とするオイルレストナー。
【請求項２】
環状オレフィン樹脂及び構造中に二重結合を含むセグメントを有する樹脂双方を含む樹脂とワックスとの組成比が３０：１００〜１００：３であることを特徴とする請求項１のオイルレストナー。
【請求項３】
前記ワックスは、エステルワックスで特にカルナウバ、キャンデリラ、モンタン、ライス、エスパルト、カスターの少なくとも１つが採用されることを特徴とする請求項１または２のオイルレストナー。
【請求項４】
前記ワックスは、添加剤としてパラフィン、オレフィン、マイクロクリスタリンあるいはこれらの酸化ワックスを含有し、該添加剤のワックスに占める割合は１〜２０％であることを特徴とする請求項１乃至３のオイルレストナー。
【発明の詳細な説明】
【０００１】
【発明の属する技術分野】
本発明は、電子写真用トナーに関し、更に詳しくは、環状オレフィン樹脂を主材料とした定着性良好な、オフセットの起こり難いオイルレストナーに関する。
また、本発明は、加熱ローラ型定着機を使用する複写機、プリンター、ファクス、カラー複写機、カラーレーザープリンター、電子写真式高速印刷機等に幅広く応用可能なトナーで、乾式磁性一成分系、乾式非磁性一成分系、乾式二成分系、乾式重合系、液乾式系及び液体トナー系現像剤を定着させる際、定着性、トナースペント防止効果、透明性に優れ且つ鮮明な画像を形成でき、特に所謂オフセット現象が発生しない温度域（以下、非オフセット温度域という）が充分確保され、しかも高速定着性に優れたトナーに関するものである。
【０００２】
【従来の技術】
急速な技術革新のもと、電子写真複写機及びプリンターにおける高品位画像で定着性に優れ、オフセット現象を防止できる複写画像が、従来にも増して要請されている。
【０００３】
例えば、国際公開公報ＷＯ９８／２９７８３号明細書では、オフセット現象防止のためトナー用結着剤として上記環状構造を有し、且つ高粘度のオレフィン重合体を選択し、更にアミドワックス、カルナウバワックス、高級脂肪酸及びそのエステル、高級脂肪酸金属石鹸、部分ケン化高級脂肪酸エステル、高級脂肪族アルコール、ポリオレフィンワックス、パラフィンワックスから選択されるワックスを使用することが提案されているが、非オフセット域は３０〜４０℃の範囲であり実用的ではない。
【０００４】
また、特開２０００−０６６４３８号公報では極性ワックスと非極性ワックスを併用する形が提案されているが、テフロンローラの定着に関しては不満足な結果しか得られていない。
【０００５】
【発明が解決しようとする課題】
本発明の課題は、上記の問題を解決し、オレフィン系重合体のコポリマー中のモノマー相互の比、分子量、分子量分布、ハイブリッドポリマー、ブレンド及び添加物の選択によって、環状構造を有するオレフィン系重合体の性質を利用して、軟化点、融点、粘度、誘電特性を調整し、非オフセット温度域を高温及び低温側の両方に広げ、高速複写時の定着性を向上させ、低温・低圧時の定着性を同時に改善し、透明度の良好な、カラー複写等にも適したトナーを提供することを目的とする。
【０００６】
【課題を解決するための手段】
本発明の上記課題は、下記の手段により達成される。請求項１によれば、環状オレフィン樹脂と、ワックスと、構造中に二重結合を含むセグメントを有する樹脂とを混合されて作製されたオイルレストナーであって、前記二重結合を有する樹脂は、環化ポリイソプレンあるいは環化ポリブタジエンであり、かつ、前記環状オレフィン樹脂と前記構造中に二重結合を持つ樹脂との混合比が１００：３〜５：１００であることを最も主要な特徴とする。
【００１０】
第２に、請求項１記載のトナーが、樹脂に対するワックスの組成比が３０：１００〜１００：３であることを主要な特徴とする。
【００１２】
第３に、請求項１または２記載のトナーが、エステルワックスで特にカルナウバ、キャンデリラ、モンタン、ライス、エスパルト、カスターの少なくとも１つが採用されることを主要な特徴とする。
【００１３】
第４に、請求項１、２または３記載のトナーが、特にワックスをパラフィン、オレフィン、マイクロクリスタリン、あるいはこれらの酸化ワックスを１〜２０％加えたことを主要な特徴とする。
【００１５】
【発明の実施の形態】
以下に本発明の実施の形態を説明する。
本願発明者らは、従来技術を検証して問題点を明らかにした上で本願発明を見いだした。以下、従来技術の検証結果を記載し、次いで、本願発明について説明する。
【００１６】
（前提実験／従来技術の検証）
本発明のトナーの構成成分である環状オレフィンとしては、ティコナ・ゲゼルシャフト・ミット・ベシュレンクテル・ハフツング製の環状オレフィンを試料として使用した。しかし、該メーカー製の環状オレフィンに限るものではない。所謂、従来の石油樹脂とした範疇に入る全ての環状オレフィンが本発明に使用できる。
【００１７】
実際、実験に使用した環状オレフィン樹脂は特開２０００−０６６４３８号公報に詳細が述べられている。
【００１８】
結着樹脂としての環状構造を有するオレフィン系重合体は、炭素数が２〜１２、好ましくは２〜６の低級アルケン、例えばエチレン、プロピレン、ブチレン等のα−オレフィン（広義には非環式オレフィン）と、ノルボルネン、テトラシクロドデセン、ジシクロペンタジエン、シクロヘキセン等の少なくとも１つの二重結合を有する炭素数が３〜１７、好ましくは５〜１２の環式及び／又は多環式化合物（環状（シクロ）オレフィン）、特に好ましくはノルボルネン又はテトラシクロドデセンとの共重合体であり無色透明で高い光透過率を有するものである。
【００１９】
この環状構造を有するオレフィン系重合体は、例えばメタロセン系触媒、チーグラー系触媒及びメタセシス重合（metathese polymerization）、すなわち二重結合開放（double bond opening ）及び開環重合反応のための触媒を用いた重合法により得られる重合体である。この構造を有するオレフィン系重合体の合成例としては特開平５−３３９３２７号公報、特開平５−９２２３号公報、特開平６−２７１６２８号公報、ヨーロッパ特許出願公開（Ａ）第２０３７９９号明細書、同第４０７８７０号明細書、同第２８３１６４号明細書、同第１５６４６４号明細書及び特開平７−２５３３１５号公報等に開示されている。
【００２０】
これらによると、上記環状オレフィンの１種類以上のモノマーを場合によっては１種類の上記非環式オレフィン−モノマーと−７８〜１５０℃、好ましくは２０〜８０℃で圧力０. ０１〜６４バールでアルミノキサン等の共触媒と例えばジルコニウムあるいはハフニウムよりなるメタロセンの少なくとも１種類からなる触媒の存在において重合することにより得られる。他の有用な重合体はヨーロッパ特許出願公開（Ａ）第３１７２６２号明細書に記載されており、水素化重合体及びスチレンとジシクロペンタジエンとの共重合体も使用できる。
【００２１】
脂肪族又は芳香族炭化水素の不活性炭化水素にメタロセン触媒が溶解された状態で、メタロセン触媒が活性化されるため、例えばメタロセン触媒をトルエンに溶かし溶剤中で予備活性及び反応が行われる。環状構造を有するオレフィン系重合体の重要な性質は、軟化点、融点、粘度、誘電特性、非オフセット温度域及び透明度である。これらはモノマー／コモノマー、即ちコポリマー中のモノマー相互の比、分子量、分子量分布、ハイブリッドポリマー、ブレンド及び添加物の選択によって有利に調整することができる。
【００２２】
また、非環式オレフィンと環状オレフィンの反応仕込モル比は、目的とする環状構造を有するオレフィン系重合体により、広範囲で変化させることができ、好ましくは５０：１〜１：５０で、特に好ましくは２０：１〜１：２０に調整される。
【００２３】
例えば、共重合体成分が非環式オレフィンとしてエチレン、環状オレフィンとしてノルボルネンの計２種類の化合物を仕込んで反応させる場合、反応生成物の環状構造を有するオレフィン系重合体のガラス転移点（Ｔｇ）は、これらの仕込割合に大きく影響され、ノルボルネンの含有量を増加させると、Ｔｇも上昇する傾向にある。例えばノルボルネンの含有量を約６０重量％にするとＴｇはほぼ６０〜７０℃になる。数平均分子量のような物性値は、文献から公知のように調整される。
【００２４】
実際に本発明の試料として使用した樹脂は、無色透明で光透過率の高い環状構造を有するオレフィン系重合体であり、下記の低粘度（低分子量）の重合体又は重合体フラクション（ａ）と高粘度（高分子量）の重合体又は重合体フラクション（ｂ）から構成されることを特徴とする。すなわち、環状構造を有するオレフィン系重合体は重合体（ａ）と重合体（ｂ）の混合物であってもよいし、あるいはピークが１つの分子量分布を持ち７５００未満の数平均分子量を有する重合体フラクションと７５００以上の数平均分子量を持つ重合体フラクションとを有するか、あるいは分子量分布に２以上のピークがあり、そのうちの少なくとも１つのピークを持つ重合体フラクションが７５００未満の数平均分子量を有しそして他のピークを持つ重合体フラクションが７５００以上の数平均分子量を有していてもよい。
【００２５】
このように環状構造を有するオレフィン系重合体が、低粘度（低分子量）の重合体又は重合体フラクション（ａ）と高粘度（高分子量）の重合体又は重合体フラクション（ｂ）から構成されるとしたのは、非オフセット温度域が高温及び低温側の両方に広がる結果、高速複写時のトナー定着性を向上させ、低温・低圧時の定着性を同時に改善するためである。
【００２６】
重合体又は重合体フラクション（ａ）（以下、成分ａという）は、数平均分子量をＧＰＣ（ゲル浸透クロマトグラフィー）でポリエチレン換算にて測定し、数平均分子量が7,500 未満、好ましくは1,000 〜7,500 未満、より好ましくは2,000 〜7,500 未満；重量平均分子量が15,000未満、好ましくは1,000 〜15,000未満、より好ましくは4,000 〜15,000未満；極限粘度（i.v.；デカリン100mL に当該重合体1.0 ｇを均等に溶解させたときの135 ℃における固有粘度）が0.25dl／ｇ未満；ガラス転移点（Ｔｇ）が好ましくは70℃未満である。
【００２７】
重合体又は重合体フラクション（ｂ）（以下、成分ｂという）は、数平均分子量が7,500 以上、好ましくは7,500 〜50,000；重量平均分子量が15,000以上、好ましくは15,000〜500,000 ；極限粘度（i.v.）が0.25dl／ｇ以上である。
【００２８】
さらに、成分ｂの含有量が結着樹脂全体の５０重量％未満、好ましくは５〜３５重量％であることを特徴とする。成分ｂはトナーに構造粘性を付与し、それによってオフセット防止効果や紙・フィルム等被複写基材への接着性を向上させるが、含有量が５０重量％以上の場合は均一混練性が極度に低下してトナー性能に支障をきたす。すなわち高品位、つまり定着強度が高くヒートレスポンス性に優れた鮮明な画像が得られにくくなったり、機械粉砕性が低下しトナーに必要な粒径を得ることが技術的に困難となる。
【００２９】
なお、ここで重合体又は重合体フラクションとは、環状構造を有するオレフィン系重合体が、種々の数平均分子量等異なる成分の混合物で構成されている場合は、混合前の各重合体成分で、それ以外の場合は最終合成生成物をＧＰＣ等の適当な手段によって分別した重合体区分をいう。なお、ここでこれらの重合体フラクションが単分散あるいは単分散に近い場合、数平均分子量（Ｍｎ）が７５００というのは重量平均分子量（Ｍｗ）が１５０００にほぼ相当する。
【００３０】
非オフセット温度域を低温側に広げるためには環状構造を有するオレフィン系重合体を構成する低粘度の成分ａが寄与し、逆に高温側に広げるには高粘度の成分ｂが寄与する。非オフセット温度域をより効果的に高温側に広げるためには数平均分子量が２００００以上の高粘度の成分ｂの存在が好ましい。結着樹脂全体を１００重量部とした場合に、当該オレフィン系重合体を構成する成分ａとｂの含有量は各々０. ５重量部以上、特に５〜１００重量部が好ましい。両者とも０. ５重量部未満では実用的な広い非オフセット温度域が得られ難い傾向となる。
【００３１】
環状構造を有するオレフィン系重合体の高粘度（高分子量）／低粘度（低分子量）は、前述したような数平均分子量（Ｍｎ）、重量平均分子量（Ｍｗ）、極限粘度（i.v.）を有するため分子量分布の分散度を示すＭｗ／Ｍｎが１〜２. ５と小さいので、単分散または単分散に近いためヒートレスポンスが速く、定着強度の強いトナーが製造でき、低温度並びに低圧力でトナーの定着が可能となると共に、トナーの保存安定性、スペントトナー性、帯電量分布の均一性や帯電・除電効率の一定化を示す電気安定性に寄与している。ここで、特に低粘度の重合体又は重合体フラクションが単分散又は単分散に近い場合、瞬時に溶融、凝固挙動を示す等のいわゆるトナーとしてのヒートレスポンス性が優れたものとなり好ましい。
【００３２】
また、環状構造を有するオレフィン系重合体は無色透明でかつ高い光透過性を有しているので、例えばアゾ系顔料の「パーマネントルビンＦ６Ｂ」（クラリアント社製）を添加し、充分に混練した後、プレス機によりシート化したものも透明性に優れていることが確認されたので、カラートナーへも充分に応用が可能である。また、当該オレフィン系重合体はＤＳＣ法（示差走査熱量測定）による測定では融解熱が非常に小さく、トナー定着のためのエネルギー消費量が大幅に節減されることも期待できる。
【００３３】
環状構造を有するオレフィン系重合体の変性により、以下のようなトナーの改良が可能である。すなわち、環状構造を有するオレフィン系重合体にカルボキシル基を導入することにより他の樹脂との相溶性を改良したり、トナー中の顔料の分散性を向上させることができる。かかるカルボキシル基の導入によってトナーの紙やフィルム等の被複写基材に対する接着性を向上させ定着性を増大することができる。
【００３４】
カルボキシル基の導入方法は、先ず最初に環状構造を有するオレフィン系重合体を調製し、その次にカルボキシル基を導入するという二段階の反応方法が有利である。このカルボキシル基を導入する方法は少なくとも２つある。１つは溶融空気酸化法で重合体の末端にあるメチル基等のアルキル基を酸化し、カルボキシル基とするものである。ただし、この方法ではメタロセン触媒により合成された環状構造を有するオレフィン系重合体の場合、枝分かれがほとんど無いので、多くのカルボキシル基を導入することは困難である。
【００３５】
具体的には、環状構造を有するオレフィン系重合体に対して重量比で、グラフト率が好ましくは１〜５重量％、特に好ましくは３〜５重量％となるように無水マレイン酸、アクリル酸或いはメタクリル酸をｔ−ブタノールパーオキサイド等過酸化物を開始剤としてグラフト重合させてカルボキシル基を導入する。１重量％未満では前記した相溶性改良等の効果が十分ではなく、一方５重量％を超過するとオレフィン系重合体に分子間架橋が生じて分子量が増大し、混練性や粉砕性が非実用的となり、また極度の黄変色も呈し失透するので無色透明性が要求されるカラートナー用としては不向きな傾向となる。なお、水酸基、アミノ基を既知の方法により導入することによっても同様な向上が実現できる。
【００３６】
また、トナーの定着性を向上させるために環状構造を有するオレフィン系重合体に架橋構造を導入することができる。この架橋構造の導入方法の１つは、当該オレフィン系重合体の重合時に、非環式オレフィン、環状オレフィンとともにシクロペンタジエン、シクロヘキサジエン、ノルボルナジエン、テトラシクロドデカジエン、ブタジエン等のジエンモノマーを加えて三元共重合させることによる。この方法により、当該オレフィン系重合体は架橋剤なしでも活性を示す末端を有し、酸化、エポキシ化等公知の化学反応により、あるいは架橋剤を加えることにより、架橋構造を有するようになり機能化される。その他の方法として、上述のカルボキシル基を導入した環状構造を有するオレフィン系重合体に亜鉛、銅、カルシウム等の金属を添加し、次いでスクリュー等で混合溶融し、かかる金属を微細粒子として重合体中に分散させアイオノマーとすることにより架橋構造を与えることもできる。
【００３７】
アイオノマーの技術自体は、例えば靭性を得る目的で、部分的に又は完全に中和されて２価の金属塩の形態となることができるカルボキシル基を含むエチレンのターポリマーが開示（米国特許第４６９３９４１号明細書）され、特表平６−５００３４８号公報には、同じ目的で、不飽和カルボン酸のアイオノマーを含むポリエステル樹脂成形体をそのカルボン酸基の約２０〜８０％を亜鉛、コバルト、ニッケル、アルミニウム又は銅（II）で中和したものも報告されている。
【００３８】
結着樹脂を構成するその他の成分には、次のようなものがある。結着樹脂として上記環状構造を有するオレフィン系重合体以外の他の樹脂成分を配合することができる。例えば、ポリ（ビスフェノール−Ａ）−テレフタレート等のポリエステル樹脂、エポキシ樹脂、エチレン・プロピレン共重合体等の上記環状構造を有するオレフィン系重合体以外のオレフィン系樹脂；酢酸ビニル樹脂、エチレン・酢酸ビニル共重合体等の酢酸ビニル系樹脂；スチレン−アクリル樹脂等のアクリル系樹脂から選択される１種或いは上記の各ポリマーの２種以上の混合物又はハイブリッドポリマーがある。
【００３９】
この場合、結着樹脂中の環状構造を有するオレフィン系重合体と他の樹脂との使用割合は、結着樹脂全体を１００重量部とした場合、好ましくは前者が１〜１００重量部で後者が９９〜０重量部、さらに好ましくは前者が２０〜９０重量部で後者が８０〜１０重量部、特に好ましくは前者が５０〜９０重量部で後者が５０〜１０重量部である。なお、環状構造を有するオレフィン系重合体の割合が１重量部未満では高品位の画像が得られ難い傾向となる。
【００４０】
このような考え方の基に作られた樹脂を使用し、ワックスを適当に選べばオフセットのない良好なトナーが得られるはずである。従って、このようにして得られた環状オレフィン樹脂を基に実際にトナー化を行う上で、定着ローラに対する耐オフセット性を出すために６０℃から８０℃の融点のワックスを混合しオイルレストナーとした。しかし、実際問題としてカルナウバ、脂肪酸アミド、酸化ポリエチレンなどの比較的極性の高いワックスを環状オレフィンと混合しても、環状オレフィン樹脂がこれらワックスに非常に良く溶けるため、極端な粘度低下を起こし、有効なゴム域幅をとることができなかった。なお、パラフィンワックスや重合オレフィンワックスのような極性の低いワックスを使用した場合には更に粘度が低下しやはり有効なゴム域幅がとれない。更に、これら高極性ワックスと低極性ワックスを混合して使用した場合にも同様であった。また、更に悪いことにはこれらのワックスをいれた場合、トナーの粘度が下がりすぎてゴム域幅がとれないだけでなく、トナーに粘着性を帯びてしまい定着ローラに付着しやすくなってしまう。この傾向はワックスを混合したときだけではなく、所謂ＣＣＡを混合した場合も同様の現象が起こり、この環状オレフィン樹脂を使用する上で最大の障害となっていた。
【００４１】
このようなトナーであっても、シリコンオイルを塗布したローラあるいはシリコンローラであれば、かろうじてオフセットを免れることができるが、これらシリコンオイルを使用した系や、シリコンローラを利用した系はコストが高くユーザーの不利益となる。
【００４２】
（本発明に係るオイルレストナー）
これら問題点を鋭意検討した結果、環状オレフィンに、構造中に二重結合を含むセグメントを有する樹脂を混合することにより、これらの極端な粘度低下や粘着性の発生を防止できることを発見した。
【００４３】
この現象の仮説は以下の通りである。実験に使用した構造中に二重結合を持つ樹脂は環化ポリイソプレンであり、この環化ポリイソプレンはワックスに完全に溶解する。
しかし、一般にポリイソプレンはワックスを分散することはできるがワックスに溶けるということはない。
これよりいえることは、ポリイソプレン構造が一部環化することにより、環状部分とワックスの親和性の良さで環化ポリイソプレンはワックスに完全に溶解することになると考えられる。
ところが、分子のマクロ的な観点でみれば確かに環化ポリイソプレンはワックスに溶けているといえるが、分子のミクロの部分、即ち、環化ポリイソプレンの環状部分あるいは、イソプレン部分で分けて考えると、環状部分では完全なる親和性があるが、イソプレン部分では二重結合があるため単結合のワックスと相性が良いとはいえない。
このことが環状オレフィンとの違いとなって現れ、極端な粘度低下や粘着性の発生がないと考えられる。
従って、これら構造中に二重結合を含むセグメントを有する樹脂と環状オレフィン樹脂を混合すると極端な粘度低下やべとつきが押さえられることになる。
【００４４】
実際にいろいろの割合で混合してトナー化した結果、環状オレフィン樹脂と構造中に二重結合を持つ樹脂との混合比を１００：３〜５：１００、好ましくは１００：５〜１０：１００、更に好ましくは１００：１０〜２０：１００、望ましくは１００：２０〜３０：１００とすると、上述した性能を有するオイルレストナーを作製できることを見いだした。
なお、樹脂分に対するワックスの組成が３０：１００〜１００：３であれば所望の性能が得られ、好ましくは５０：１００〜１００：４、更に好ましくは１００：１００〜１００：６、望ましくは１００：５０〜１００：１０が良いということを見いだした。
【００４５】
一般に、使用するワックスは硬度が高い方が良いことを見いだした。また、２５℃における針入度は４０以下が良く、好ましくは２０以下、さらに好ましくは１５以下が良いことを見いだした。
また、ワックスを大量にいれたトナーの流動性は悪くなる傾向があるが、パラフィンや重合オレフィン、マイクロクリスタリンワックスを併用することにより、トナー粒子間の滑りが良くなる傾向があることを見いだした。１〜２０％程度処方すると、トナー粒子間の滑りをよくでき、ワックス／トナーの性質に悪影響を与えないということが分かった。
本発明の目的のトナーのオイルレス性を発揮するためにはワックスの粘度が１〜１０００００００  ｃ  ｐｏｉｓｅである必要があり、この範囲をはずれると離型性が不完全になっていく傾向がある。
【００４６】
上記二重結合を持つ樹脂としては、例えば、環化ポリイソプレンや環化ポリブタジエンを採用できるが、これらに限定されるものではない。
このような樹脂の作製方法（環化物の製法）の一例を示すと以下のようになる。Ｆｉｓｈｅｒの方法により、ゴムに濃硫酸を５％練りこみ、１３０℃で１５時間加熱することにより環化ゴムを得る。また、環化剤として有機スルホン酸、塩化すず、塩化鉄、非金属ハロゲン化物及びハロゲン化第一、第二すず酸等を用いて環化する方法があり、種々の樹脂状可塑性物質を作製できる。
作製した環化ゴム（樹脂状可塑性物質）は、酸化薬品の作用により、下記の化１に示すように異性化現象を起こし、比重が増加し不飽和度が減少して原料とは性質の全く異なった物質となる。本発明では、ことなった物質をうるものであり本発明における環化ゴムはこのような方法で構造中に二重結合を含むセグメントを有する樹脂を作成できる。
【００４７】
【化１】
0003750798.tif 000002
【００４８】
また、ポリジエン系樹脂、例えば、ジエン系モノマーの単独重合体及び共重合体などを採用してもよい。ポリジエン系樹脂としては、トランス−１，４−ポリ−１，３−ブタジエン、シス−２−ターシャルブチル−１，４−ポリ−１，３−ブタジエン、トランス−１−メトキシ−１，４−ポリ−１，３−ブタジエン、トランスクロロプレン、トランス−１，４−ポリイソプレン、アイソタクチック−トランス−１，４−ポリ−１，３−ペンタジエン、アイソタクチック−トランス−１，４−ポリ−１，３−ヘプタジエン、アイソタクチック−トランス−６−メチル−１，４−ポリ−１，３−ヘプタジエン、アイソタクチック−トランス−１，４−ポリ−１，３−ヘキサジエン、アイソタクチック−トランス−５−メチル−１，４−ポリ−１，３−ヘキサジエン、トランス−エリトロ−ジ−アイソタクチック−２，５−ポリ−２，４−ヘキサジエン、アイソタクチック−トランス−１，４−ポリ−１，３−オクタジエン、及びこれらの重合体のモノマー成分の共重合体などが挙げられるがこれらの例に限定するものではない。また、これらの化合物の１つまたは２つ以上を混合して使用することもできる。
【００４９】
本発明のトナーには、サブレジンを含有させてもよい。バインダー樹脂（サブレジン）の一例としては、ポリスチレン、ポリｐ−クロロスチレン、ポリビニルトルエンなどのスチレン及びその置換体の単重合体；スチレン−ｐ−クロロスチレン共重合体、スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロルメタクリル酸メチル共重合体、スチレン−アクリロニトリル共重合体、スチレン−ビニルメチルケトン共重合体、スチレン−ブタジエン共重合体、スチレンーイソプレン共重合体、スチレン−アクリロニトリル−インデン共重合体、スチレン−マレイン酸共重合体、スチレン−マレイン酸エステル共重合体などのスチレン系共重合体；ポリメチルメタクリレート、ポリブチルメタクリレート、ポリ塩化ビニル、ポリ酢酸ビニル、ポリエステル、ポリウレタン、ポリアミド、エポキシ樹脂、ポリビニルブチラール、ポリアクリル酸樹脂、ロジン、変性ロジン、テルペン樹脂、脂肪族叉は脂環族炭化水素樹脂、芳香族系石油樹脂、塩素化パラフィン、などが挙げられ、単独あるいは混合して使用できるが特にこれらに限定するものではなく、これらの樹脂に、必要に応じてカーボンブラックやカラー顔料を混練分散して使用すればよく、当然帯電制御剤の併用も可能である。
【００５０】
また、粉体化した後、トナーの流動性を調整するためにシリカ、チタン、ストロンチウム等の添加剤を加えても良い。
【００５１】
（実施例）
次に、実施例によって本発明を更に詳細に説明する。ただし、本発明は以下の実施例によって限定されるものではない。なお、以下の説明では「重量部」を「部」とのみ表記する。
【００５２】
実施例１
環状オレフィン樹脂                        ６０部
環化ポリイソプレン                        ２５部
カルナウバ                                １５部
カーボンブラック                          １０部
ＣＣＡ                                      １部
上記処方のトナーを２本ロールにて１時間混練した後、粉砕・分級しテフロンローラによる定着試験を行った。
その結果、２２０℃迄ホットオフセットを起こすことなく定着することができた。
【００５３】
実施例２
環状オレフィン樹脂                        ５５部
環化ポリブタジエン                        ２７部
モンタン酸エステル                        １８部
カーボンブラック                          １２部
ＣＣＡ                                      ２部
上記処方のトナーを２本ロールにて１時間混練した後、粉砕・分級しテフロンローラによる定着試験を行った。
その結果、２２０℃迄ホットオフセットを起こすことなく定着することができた。
【００５４】
比較例１
環状オレフィン樹脂                  ６５部
Ｔｒａｎｓ１，４ポリイソプレン      ２５部
重合オレフィンワックス                ４部
カルナウバ                            ６部
カーボンブラック                    １３部
ＣＣＡ  ２部
上記処方のトナーを２本ロールにて１時間混練した後、粉砕・分級しテフロンローラによる定着試験を行った。その結果、２２０℃迄ホットオフセットを起こすことなく定着することができた。また他のトナーに比べトナーの流動性が向上しチリの少ない滑らかな画像になった。
【００５５】
実施例３
環状オレフィン樹脂                  ５５部
環化ポリイソプレン                  ２０部
ポリスチレン                        １０部
カルナウバ                          １５部
カーボンブラック                    １０部
ＣＣＡ                                １部
上記処方のトナーを２本ロールにて１時間混練した後、粉砕・分級しテフロンローラによる定着試験を行った。その結果、２２０℃迄ホットオフセットを起こすことなく定着することができた。
【００５６】
実施例４
環状オレフィン樹脂                  ５５部
環化ポリイソプレン                  ２０部
ポリエステル                        １０部
カルナウバ                          １５部
カーボンブラック                    １０部
ＣＣＡ                                ２部
上記処方のトナーを２本ロールにて１時間混練した後、粉砕・分級しテフロンローラによる定着試験を行った。その結果、２２０℃迄ホットオフセットを起こすことなく定着することができた。
【００５７】
実施例５
環状オレフィン樹脂                  ５５部
環化ポリブタジエン                  ２０部
ポリアクリル酸エステル樹脂          １０部
カルナウバ                          １５部
カーボンブラック                    １０部
ＣＣＡ                                １部
上記処方のトナーを２本ロールにて１時間混練した後、粉砕・分級しテフロンローラによる定着試験を行った。その結果、２２０℃迄ホットオフセットを起こすことなく定着することができた。
【００５８】
比較例２
環状オレフィン樹脂                  ９０部
カルナウバ                          １０部
カーボンブラック                    １０部
ＣＣＡ                                １部
上記処方のトナーを２本ロールにて１時間混練した所、溶融粘度の極端な低下が起こり、更に非常に粘着性が高く、トナー作成のとりまわしの点でもヘラやローラへのべとつき更に冷却圧延ローラなどへの巻き付き等問題が非常に大きかった。このように苦労して混練したトナーを粉砕・分級しテフロンローラによる定着試験を行った。その結果、１４０℃〜２２０℃にわたってホットオフセットの発生があるだけでなく、定着ローラに簡単に巻き付いてしまった。
【００５９】
【発明の効果】
請求項１の環状オレフィン樹脂と、ワックスと、構造中に二重結合を含むセグメントを有する樹脂とを混合されて作製されたオイルレストナーであって、前記二重結合を有する樹脂は、環化ポリイソプレンあるいは環化ポリブタジエンであり、かつ、前記環状オレフィン樹脂と前記構造中に二重結合を持つ樹脂との混合比が１００：３〜５：１００であることを特徴とするトナーによれば、環状オレフィンに、構造中に二重結合を含むセグメントを有する樹脂を混合することにより、極端な粘度低下や粘着性の発生を防止でき、環状構造を有するオレフィン系重合体が、低粘度（低分子量）の重合体又は重合体フラクションと、高粘度（高分子量）の重合体又は重合体フラクションから構成されるので、非オフセット温度域が高温及び低温側の両方に広がる結果、高速複写時のトナー定着性を向上させ、低温・低圧時の定着性を同時に改善し、ワックスの選択の幅が広がる。
【００６３】
請求項２の樹脂に対するワックスの組成比が３０：１００〜１００：３であることを特徴とする請求項１記載のトナーによれば、極端な粘度低下や粘着性の発生を防止でき、オフセットのないトナーが得られる。
【００６５】
請求項３の特に、ワックスの種類が、エステルワックスで特にカルナウバ、キャンデリラ、モンタン、ライス、エスパルト、カスターの少なくとも１つが採用されることを特徴とする請求項１、２記載のいずれかのトナーによれば、極端な粘度低下や粘着性の発生を防止でき、オフセットのないトナーが得られる。
【００６６】
請求項４の特にワックスをパラフィン、オレフィン、マイクロクリスタリン、あるいはこれらの酸化ワックスを１〜２０％加えたことを特徴とする請求項１〜３記載のいずれかの電子写真用トナーによれば、トナー間の滑りが良くなる。